(57)【要約】  正の固有複屈折値を有するポリフェニレンエーテル及び負の固有複屈折値を有しシンジオタクチック構造を有するポリスチレン系重合体を含む樹脂ｐ１からなるＰ１層と、前記Ｐ１層に接して設けられたアクリル樹脂又は脂環式構造含有重合体を含む樹脂ｐ２からなるＰ２層とを有する延伸前フィルムを延伸してなる位相差フィルム積層体であって、樹脂ｐ１において、前記ポリフェニレンエーテルの含有量／前記ポリスチレン系重合体の含有量の重量比が３５／６５〜４５／５５である、位相差フィルム積層体；その製造方法；並びにそれを用いた位相差フィルムの製造方法。【特許請求の範囲】
【請求項１】
正の固有複屈折値を有するポリフェニレンエーテル及び負の固有複屈折値を有しシンジオタクチック構造を有するポリスチレン系重合体を含む樹脂ｐ１からなるＰ１層と、前記Ｐ１層に接して設けられたアクリル樹脂又は脂環式構造含有重合体を含む樹脂ｐ２からなるＰ２層とを有する延伸前フィルムを延伸してなる位相差フィルム積層体であって、
樹脂ｐ１において、前記ポリフェニレンエーテルの含有量／前記ポリスチレン系重合体の含有量の重量比が３５／６５〜４５／５５である、位相差フィルム積層体。
【請求項２】
前記ポリフェニレンエーテルの重量平均分子量が１５，０００〜１００，０００であり、
前記ポリスチレン系重合体の重量平均分子量が１３０，０００〜３００，０００である、請求項１に記載の位相差フィルム積層体。
【請求項３】
前記位相差フィルム積層体から前記Ｐ２層を除いた層部分において、波長４５０ｎｍの光における面内方向のレターデーションＲｅ４５０、波長５５０ｎｍの光における面内方向のレターデーションＲｅ５５０、及び波長６５０ｎｍの光における面内方向のレターデーションＲｅ６５０が、Ｒｅ４５０＜Ｒｅ５５０＜Ｒｅ６５０の関係を満たす、請求項１または２に記載の位相差フィルム積層体。
【請求項４】
長尺であり、長手方向に対して斜め方向に遅相軸を有する、請求項１〜３のいずれか１項に記載の位相差フィルム積層体。
【請求項５】
長手方向に対して４０°以上５０°以下の方向に遅相軸を有する、請求項４に記載の位相差フィルム積層体。
【請求項６】
請求項１〜５のいずれか一項に記載の位相差フィルム積層体の製造方法であって、
正の固有複屈折値を有するポリフェニレンエーテル及び負の固有複屈折値を有しシンジオタクチック構造を有するポリスチレン系重合体を含み、前記ポリフェニレンエーテルの含有量／前記ポリスチレン系重合体の含有量の重量比が３５／６５〜４５／５５である樹脂ｐ１、並びにアクリル樹脂又は脂環式構造含有重合体を含む樹脂ｐ２を共押し出しして、延伸前フィルムを得る工程と、
前記延伸前フィルムを延伸する工程とを有する、位相差フィルム積層体の製造方法。
【請求項７】
前記延伸を、樹脂ｐ１のガラス転移温度Ｔｇに対し、Ｔｇ−２０℃〜Ｔｇ＋２０℃のフィルム温度で行う、請求項６に記載の製造方法。
【請求項８】
前記延伸前フィルムを得る工程において得る延伸前フィルムが、長尺のフィルムであり、
前記延伸する工程において、前記延伸前フィルムを、前記延伸前フィルムの長手方向に対して斜め方向に延伸する、請求項６又は７に記載の製造方法。
【請求項９】
前記延伸する工程において、前記延伸前フィルムを、前記延伸前フィルムの長手方向に対して４０°以上５０°以下の方向に延伸する、請求項８に記載の製造方法。
【請求項１０】
請求項１〜５のいずれか一項に記載の位相差フィルム積層体から、Ｐ２層を剥離する、位相差フィルムの製造方法。
【発明の詳細な説明】
【技術分野】
【０００１】
本発明は、位相差フィルム積層体及びその製造方法、並びに、その位相差フィルム積層体を用いた位相差フィルムの製造方法に関する。
【背景技術】
【０００２】
液晶表示装置等の表示装置において、例えばレターデーション（位相差）の補正等のために、位相差フィルムが用いられることがある。この位相差フィルムとしては、樹脂によって形成された長尺の延伸前フィルムを延伸し、当該フィルムに含まれる分子を配向させて得られる延伸フィルムが、簡便に製造でき、好ましい。【０００３】
前記のような延伸フィルムからなる位相差フィルムについては、従来から多くの検討がなされている。例えば、特許文献１〜４のような技術が知られている。このうち、特許文献１〜３では、延伸フィルムとして、逆波長分散性を有する位相差フィルムを製造する技術が記載されている。ここで、逆波長分散性とは、位相差フィルムを透過する光の波長が長くなるにつれて、その光に与えられる面内方向のレターデーションが大きくなる性質のことを意味する。
【先行技術文献】
【特許文献】
【０００４】
【特許文献１】国際公開第２０１０／０７４１６６号
【特許文献２】特開２０１１−１１３００４号公報
【特許文献３】特開２０１０−７８９０５号公報
【特許文献４】特開平７−２６６４１４号公報
【発明の概要】
【発明が解決しようとする課題】
【０００５】
近年、液晶表示装置等の表示装置において、薄型化の要求が更に高くなっている。このため、位相差フィルムも、従来よりも更に薄くすることが求められている。
ところが、一般にフィルムを薄くすると強度が低くなり、破れ易くなる。特に、延伸フィルムからなる位相差フィルムにおいては、延伸前フィルムを延伸する工程において当該フィルムが容易に破れる傾向がある。そのため、従来の技術を用いて厚みが薄い位相差フィルムを製造しようとしても、安定した製造は難しかった。【０００６】
また、逆波長分散性を有する位相差フィルムにおいては、例えばポリスチレンのような、負の固有複屈折値を有する材料を用いることがある。ところが、負の固有複屈折値を有する材料には、強度が低いものが多い。そのため、逆波長分散性を有する位相差フィルムは、薄型の位相差フィルムを安定して製造することが特に困難であった。【０００７】
逆波長分散性を有する位相差フィルムを破れ難くする観点からは、例えば、ポリスチレンのように強度が低い材料と、別の強度が高い材料とを混合した組成物を用いることが考えられる。ところが、強度が高い材料を混合すると、相対的にポリスチレン等の負の固有複屈折値を有する材料の割合が低下するので、所望のレターデーションを得るためには位相差フィルムの厚みを厚くすることになり、薄型化が困難になる。【０００８】
また、例えば、位相差フィルムを複層構造にして、強度が低い層と強度が高い層とを組み合わせることにより、位相差フィルムを破れ難くすることも考えられる。ところが、複層構造にすると、層の数が増える分だけ厚みが厚くなるので、この場合も薄膜化は困難になる。【０００９】
本発明は上記の課題に鑑みて創案されたもので、従来よりも薄い位相差フィルムを安定して製造しうる位相差フィルム積層体及びその製造方法、並びに、その位相差フィルム積層体を用いて製造された位相差フィルムを提供することを目的とする。
【課題を解決するための手段】
【００１０】
本発明者らは前記の課題を解決するべく鋭意検討した結果、ポリフェニレンエーテルと、所定の構造を有するポリスチレン系重合体とを所定の重量比で組み合わせた樹脂ｐ１からなるＰ１層と、前記Ｐ１層に接して設けられたアクリル樹脂又は脂環式構造含有重合体を含む樹脂ｐ２からなるＰ２層とを有する延伸前フィルムは、強度が高く、延伸しても破れ難いことを見出した。また、この延伸前フィルムは、延伸することにより、Ｐ１層において十分なレターデーションが発現することを見出した。さらに、前記の延伸前フィルムを延伸した延伸フィルム（即ち、位相差フィルム積層体）から、Ｐ１層とＰ２層とを容易に剥がすことができることを見出した。本発明者はこれらの知見に基づき、前記の延伸フィルムからＰ２層を剥がすことにより、Ｐ１層を備える薄い位相差フィルムを得ることが可能であることを見出して、本発明を完成させた。
すなわち、本発明は以下の通りである。【００１１】
〔１〕  正の固有複屈折値を有するポリフェニレンエーテル及び負の固有複屈折値を有しシンジオタクチック構造を有するポリスチレン系重合体を含む樹脂ｐ１からなるＰ１層と、前記Ｐ１層に接して設けられたアクリル樹脂又は脂環式構造含有重合体を含む樹脂ｐ２からなるＰ２層とを有する延伸前フィルムを延伸してなる位相差フィルム積層体であって、
樹脂ｐ１において、前記ポリフェニレンエーテルの含有量／前記ポリスチレン系重合体の含有量の重量比が３５／６５〜４５／５５である、位相差フィルム積層体。
〔２〕  前記ポリフェニレンエーテルの重量平均分子量が１５，０００〜１００，０００であり、
前記ポリスチレン系重合体の重量平均分子量が１３０，０００〜３００，０００である、〔１〕に記載の位相差フィルム積層体。
〔３〕  前記位相差フィルム積層体から前記Ｐ２層を除いた層部分において、波長４５０ｎｍの光における面内方向のレターデーションＲｅ４５０、波長５５０ｎｍの光における面内方向のレターデーションＲｅ５５０、及び波長６５０ｎｍの光における面内方向のレターデーションＲｅ６５０が、Ｒｅ４５０＜Ｒｅ５５０＜Ｒｅ６５０の関係を満たす、〔１〕または〔２〕に記載の位相差フィルム積層体。
〔４〕  長尺であり、長手方向に対して斜め方向に遅相軸を有する、〔１〕〜〔３〕のいずれか１項に記載の位相差フィルム積層体。
〔５〕  長手方向に対して４０°以上５０°以下の方向に遅相軸を有する、〔４〕に記載の位相差フィルム積層体。
〔６〕  〔１〕〜〔５〕のいずれか一項に記載の位相差フィルム積層体の製造方法であって、
正の固有複屈折値を有するポリフェニレンエーテル及び負の固有複屈折値を有しシンジオタクチック構造を有するポリスチレン系重合体を含み、前記ポリフェニレンエーテルの含有量／前記ポリスチレン系重合体の含有量の重量比が３５／６５〜４５／５５である樹脂ｐ１、並びにアクリル樹脂又は脂環式構造含有重合体を含む樹脂ｐ２を共押し出しして、延伸前フィルムを得る工程と、
前記延伸前フィルムを延伸する工程とを有する、位相差フィルム積層体の製造方法。
〔７〕  前記延伸を、樹脂ｐ１のガラス転移温度Ｔｇに対し、Ｔｇ−２０℃〜Ｔｇ＋２０℃のフィルム温度で行う、〔６〕に記載の製造方法。
〔８〕  前記延伸前フィルムを得る工程において得る延伸前フィルムが、長尺のフィルムであり、
前記延伸する工程において、前記延伸前フィルムを、前記延伸前フィルムの長手方向に対して斜め方向に延伸する、〔６〕又は〔７〕に記載の製造方法。
〔９〕  前記延伸する工程において、前記延伸前フィルムを、前記延伸前フィルムの長手方向に対して４０°以上５０°以下の方向に延伸する、〔８〕に記載の製造方法。
〔１０〕  〔１〕〜〔５〕のいずれか一項に記載の位相差フィルム積層体から、Ｐ２層を剥離する、位相差フィルムの製造方法。
【発明の効果】
【００１２】
本発明の位相差フィルム積層体は、強度高く、薄型の位相差フィルムとした場合であっても安定して製造することができる。
本発明の位相差フィルム積層体の製造方法によれば、薄型の位相差フィルムを安定して製造しうる位相差フィルム積層体を、製造することができる。
本発明の位相差フィルムの製造方法によれば、厚みが薄い位相差フィルムを、製造途中での破損を防止して安定して製造できる。
【発明を実施するための形態】
【００１３】
以下、本発明について実施形態及び例示物等を示して詳細に説明するが、本発明は以下に示す実施形態及び例示物等に限定されるものではなく、本発明の特許請求の範囲及びその均等の範囲を逸脱しない範囲において任意に変更して実施してもよい。
また、以下の説明において、「（メタ）アクリル」とは「アクリル」、「メタクリル」又はこれらの組み合わせのことを意味し、「（メタ）アクリレート」とは「アクリレート」、「メタクリレート」又はこれらの組み合わせのことを意味する。
また、ＭＤ方向（ｍａｃｈｉｎｅ  ｄｉｒｅｃｔｉｏｎ）は、製造ラインにおけるフィルムの流れ方向であり、通常は長尺のフィルムの長手方向に一致する方向を表す。さらに、ＴＤ方向（ｔｒａｖｅｒｓｅ  ｄｉｒｅｃｔｉｏｎ）は、フィルム面に平行な方向であって、ＭＤ方向に垂直な方向であり、通常は長尺のフィルムの幅方向に一致する方向を表す。
さらに、「レターデーション」とは、別に断らない限り、面内方向のレターデーション（面内方向の位相差）のことを意味する。ここで、各測定波長における面内方向のレターデーションは、｜ｎｘ−ｎｙ｜×ｄで表される値である。また、厚み方向のレターデーションは、｛｜ｎｘ＋ｎｙ｜／２−ｎｚ｝×ｄで表される値である。前記の式において、ｎｘは厚み方向に垂直な方向（面内方向）であって最大の屈折率を与える方向の屈折率を表し、ｎｙは厚み方向に垂直な方向（面内方向）であってｎｘの方向に垂直な方向の屈折率を表し、ｎｚは厚み方向の屈折率を表し、ｄは膜厚を表す。
【００１４】
［１．位相差フィルム積層体］
本発明の位相差フィルム積層体は、樹脂ｐ１からなるＰ１層と、Ｐ１層に接して設けられた樹脂ｐ２からなるＰ２層とを有する延伸前フィルムを延伸してなる複層構造のフィルムである。
【００１５】
［１−１．樹脂ｐ１］
樹脂ｐ１は、正の固有複屈折値を有するポリフェニレンエーテル及び負の固有複屈折値を有しシンジオタクチック構造を有するポリスチレン系重合体を含む。ここで、固有複屈折値が正であるとは、延伸方向の屈折率が延伸方向に垂直な方向の屈折率よりも大きくなることを意味する。また、固有複屈折値が負であるとは、延伸方向の屈折率が延伸方向に垂直な方向の屈折率よりも小さくなることを意味する。固有複屈折値は、誘電率分布から計算することもできる。
【００１６】
ポリフェニレンエーテルは、フェニレンエーテル又はフェニレンエーテル誘導体を重合して形成される構造単位を有する重合体である。通常は、フェニレンエーテル骨格を有する構造単位（以下、適宜「フェニレンエーテル単位」という。）を主鎖に有する重合体を、ポリフェニレンエーテルとして用いる。ただし、フェニレンエーテル単位におけるベンゼン環には、本発明の効果を著しく損なわない限り、置換基を有していてもよい。
【００１７】
中でも、ポリフェニレンエーテルとしては、下記式（Ｉ）で表されるフェニレンエーテル単位を含む重合体が好ましい。
【００１８】
【化１】
2013136975.tif 000002
【００１９】
式（Ｉ）において、Ｑ１は、それぞれ独立に、ハロゲン原子、低級アルキル基（例えば炭素数７個以下のアルキル基）、フェニル基、ハロアルキル基、アミノアルキル基、炭化水素オキシ基、または、ハロ炭化水素オキシ基（ただし、そのハロゲン原子と酸素原子とを少なくとも２つの炭素原子が分離している基）を表す。中でも、Ｑ１としてはアルキル基及びフェニル基が好ましく、特に炭素数１以上４以下のアルキル基がより好ましい。
【００２０】
式（Ｉ）において、Ｑ２は、それぞれ独立に、水素原子、ハロゲン原子、低級アルキル基（例えば炭素数７個以下のアルキル基）、フェニル基、ハロアルキル基、炭化水素オキシ基、または、ハロ炭化水素オキシ基（ただし、そのハロゲン原子と酸素原子とを少なくとも２つの炭素原子が分離している基）を表す。中でも、Ｑ２としては水素原子が好ましい。
【００２１】
ポリフェニレンエーテルは、１種類の構造単位を有する単独重合体（ホモポリマー）であってもよく、２種類以上の構造単位を有する共重合体（コポリマー）であってもよい。
式（Ｉ）で表される構造単位を含む重合体が単独重合体である場合、当該単独重合体の好ましい例を挙げると、２，６−ジメチル−１，４−フェニレンエーテル単位（「−（Ｃ６Ｈ２（ＣＨ３）２−Ｏ）−」で表される構造単位）を有する単独重合体が挙げられる。
式（Ｉ）で表される構造単位を含む重合体が共重合体である場合、当該共重合体の好ましい例を挙げると、２，６−ジメチル−１，４−フェニレンエーテル単位と２，３，６−トリメチル−１，４−フェニレンエーテル単位（「−（Ｃ６Ｈ（ＣＨ３）３−Ｏ−）−」で表される構造単位）と組み合わせて有するランダム共重合体が挙げられる。
【００２２】
また、ポリフェニレンエーテルは、フェニレンエーテル単位以外の構造単位を含んでいてもよい。この場合、ポリフェニレンエーテルは、フェニレンエーテル単位とそれ以外の構造単位とを有する共重合体となる。ただし、ポリフェニレンエーテルにおけるフェニレンエーテル単位以外の構造単位の含有量は、本発明の効果を著しく損なわない程度に少なくすることが好ましい。具体的には、ポリフェニレンエーテルにおけるフェニレンエーテル単位の含有量は、好ましくは５０重量％以上、より好ましくは７０重量％以上、さらにより好ましくは８０重量％以上である。
【００２３】
ポリフェニレンエーテルは、１種類を単独で用いてもよく、２種類以上を任意の比率で組み合わせて用いてもよい。
【００２４】
ポリフェニレンエーテルの重量平均分子量は、好ましくは１５，０００以上、より好ましくは２５，０００以上、さらにより好ましくは３５，０００以上であり、好ましくは１００，０００以下、より好ましくは８５，０００以下、さらにより好ましくは７０，０００以下である。重量平均分子量を、前記範囲の下限値以上にすることによりＰ１層の強度を高めることができる。また、上限値以下にすることにより、ポリフェニレンエーテルの分散性を高めてポリフェニレンエーテルとスチレン系重合体とを高いレベルで均一に混合することが可能となる。
ここで、重量平均分子量は、１，２，４−トリクロロベンゼンを溶媒として温度１３５℃でゲルパーミエーションクロマトグラフィー（ＧＰＣ）で測定した、標準ポリスチレン換算の値を採用する。
【００２５】
ポリフェニレンエーテルの製造方法に制限は無く、例えば、特開平１１−３０２５２９号公報に記載の方法により製造してもよい。
【００２６】
ポリスチレン系重合体は、スチレン類単量体を重合して形成される構造単位（以下、適宜「スチレン類単位」という。）を含む重合体である。スチレン類単量体としては、スチレン及びスチレン誘導体が挙げられる。スチレン誘導体とは、例えば、スチレンのベンゼン環またはα位に置換基が置換したものが挙げられる。
スチレン類単量体の例を挙げると、スチレン；メチルスチレン、２，４−ジメチルスチレン等のアルキルスチレン；クロロスチレン等のハロゲン化スチレン；クロロメチルスチレン等のハロゲン置換アルキルスチレン；メトキシスチレン等のアルコキシスチレン；などが挙げられる。中でもスチレン類単量体としては、置換基を有しないスチレンが好ましい。また、スチレン類単量体は、１種類を単独で用いてもよく、２種類以上を任意の比率で組み合わせて用いてもよい。
【００２７】
樹脂ｐ１が含むポリスチレン系重合体としては、シンジオタクチック構造を有するものを用いる。ここで、ポリスチレン系重合体がシンジオタクチック構造を有する、とは、ポリスチレン系重合体の立体化学構造がシンジオタクチック構造となっていることをいう。また、シンジオタクチック構造とは、炭素−炭素結合で形成される主鎖に対して、側鎖であるフェニル基が、フィッシャー投影式において、交互に反対方向に位置する立体構造のことをいう。
【００２８】
ポリスチレン重合体のタクティシティー（ｔａｃｔｉｃｉｔｙ：立体規則性）は、同位体炭素による核磁気共鳴法（１３Ｃ−ＮＭＲ法）により定量されうる。１３Ｃ−ＮＭＲ法により測定されるタクティシティーは、連続する複数個の構成単位の存在割合により示すことができる。一般に、例えば、連続する構成単位が２個の場合はダイアッド、３個の場合はトリアッド、５個の場合はペンタッドとなる。この場合、前記シンジオタクチック構造を有するポリスチレン系重合体とは、ラセミダイアッドで好ましくは７５％以上、より好ましくは８５％以上のシンジオタクティシティーを有するか、若しくは、ラセミペンタッドで好ましくは３０％以上、より好ましくは５０％以上のシンジオタクティシティーを有することをいう。
【００２９】
ポリスチレン系重合体の例を挙げると、ポリスチレン、ポリ（アルキルスチレン）、ポリ（ハロゲン化スチレン）、ポリ（ハロゲン化アルキルスチレン）、ポリ（アルコキシスチレン）、ポリ（ビニル安息香酸エステル）、及びこれらの水素化重合体、並びにこれらの共重合体などが挙げられる。
ポリ（アルキルスチレン）としては、例えばポリ（メチルスチレン）、ポリ（エチルスチレン）、ポリ（イソピルスチレン）、ポリ（ｔ−ブチルスチレン）、ポリ（フェニルスチレン）、ポリ（ビニルナフタレン）、ポリ（ビニルスチレン）などが挙げられる。
ポリ（ハロゲン化スチレン）としては、例えば、ポリ（クロロスチレン）、ポリ（ブロモスチレン）、ポリ（フルオロスチレン）などが挙げられる。
ポリ（ハロゲン化アルキルスチレン）としては、例えば、ポリ（クロロメチルスチレン）などが挙げられる。
ポリ（アルコキシスチレン）としては、例えば、ポリ（メトキシスチレン）、ポリ（エトキシスチレン）などが挙げられる。
【００３０】
これらのうち特に好ましいポリスチレン系重合体としては、ポリスチレン、ポリ（ｐ−メチルスチレン）、ポリ（ｍ−メチルスチレン）、ポリ（ｐ−ｔ−ブチルスチレン）、ポリ（ｐ−クロロスチレン）、ポリ（ｍ−クロロスチレン）、ポリ（ｐ−フルオロスチレン）、水素化ポリスチレン、及びこれらの構造単位を含む共重合体が挙げられる。
【００３１】
また、ポリスチレン系重合体は、１種類の構造単位のみを有する単独重合体であってもよく、２種類以上の構造単位を有する共重合体であってもよい。また、ポリスチレン系重合体が共重合体である場合、２種類以上のスチレン類単位を含む共重合体であってもよく、スチレン類単位とスチレン類単位以外の構造単位とを含む共重合体であってもよい。ただし、ポリスチレン系重合体がスチレン類単位とスチレン類単位以外の構造単位とを含む共重合体である場合、ポリスチレン系重合体中のスチレン類単位以外の構造単位の含有量は、本発明の効果を著しく損なわない程度に少なくすることが好ましい。具体的には、ポリスチレン系重合体におけるスチレン類単位の含有量は、好ましくは８０重量％以上、より好ましくは８３重量％以上、さらにより好ましくは８５重量％以上である。通常は、スチレン類単位の量をこのような範囲にすることで、製造される位相差フィルムに所望のレターデーションを発現させることができる。
【００３２】
ポリスチレン系重合体は、１種類を単独で用いてもよく、２種類以上を任意の比率で組み合わせて用いてもよい。
【００３３】
ポリスチレン系重合体の重量平均分子量は、好ましくは１３０，０００以上、より好ましくは１４０，０００以上、さらにより好ましくは１５０，０００以上であり、好ましくは３００，０００以下、より好ましくは２７０，０００以下、さらにより好ましくは２５０，０００以下である。このような重量平均分子量とすると、ポリスチレン系重合体のガラス転移温度を高めて、位相差フィルムの耐熱性を安定して改善することができる。
【００３４】
ポリスチレン系重合体のガラス転移温度は、好ましくは８５℃以上、より好ましくは９０℃以上、さらにより好ましくは９５℃以上である。このようにポリスチレン系重合体のガラス転移温度を高めることにより、樹脂ｐ１のガラス転移温度を効果的に高め、ひいては位相差フィルムの耐熱性を安定して改善することができる。また、位相差フィルム積層体の製造を安定して容易に行う観点から、ポリスチレン系重合体のガラス転移温度は、好ましくは１６０℃以下、より好ましくは１５５℃以下、さらにより好ましくは１５０℃以下である。
【００３５】
シンジオタクチック構造を有するポリスチレン系重合体は、例えば、不活性炭化水素溶媒中又は溶媒の不存在下において、チタン化合物及び水とトリアルキルアルミニウムの縮合生成物を触媒として、スチレン類単量体を重合することにより製造してもよい（特開昭６２−１８７７０８号公報参照）。また、ポリ（ハロゲン化アルキルスチレン）については、例えば、特開平１−４６９１２号公報に記載の方法により製造してもよい。さらに、これらの水素化重合体は、例えば特開平１−１７８５０５号公報記載の方法により製造してもよい。
【００３６】
樹脂ｐ１において、前記ポリフェニレンエーテルの含有量／前記ポリスチレン系重合体の含有量の重量比は、３５／６５〜４５／５５である。ポリフェニレンエーテルの含有量／ポリスチレン系重合体の含有量の重量比は、好ましくは３６．５／６３．５以上、より好ましくは３８／６２以上であり、好ましくは４３．５／５６．５以下、より好ましくは４２／５８以下である。ポリフェニレンエーテルとポリスチレン系重合体との比率を前記範囲の下限値以上にすれば、ポリフェニレンエーテルの量を相対的に増やして、樹脂ｐ１の強度を高めたり、Ｐ１層からＰ２層を剥がし易くしたりできる。また、上限値以下とすることにより、ポリフェニレンエーテルが有する正の固有複屈折値と、ポリスチレン系重合体が有する負の固有複屈折値とがバランスされて、逆波長分散性を発現させることができる。さらに、ポリフェニレンエーテルの分散性を高めて、ポリフェニレンエーテルとスチレン系重合体とを高いレベルで均一に混合することが可能となる。
【００３７】
本発明の効果を著しく損なわない限り、樹脂ｐ１は、ポリフェニレンエーテル及びポリスチレン系重合体以外の成分を含んでいてもよい。
例えば、樹脂ｐ１は、上述したポリフェニレンエーテル及びポリスチレン系重合体以外にも重合体を含んでいてもよい。ポリフェニレンエーテル及びポリスチレン系重合体以外の重合体の量は、ポリフェニレンエーテル及びポリスチレン系重合体の合計量を１００重量部として、１５重量部以下が好ましく、１０重量部以下がより好ましく、５重量部以下が特に好ましい。
【００３８】
また、例えば、樹脂ｐ１は、配合剤を含んでいてもよい。配合剤の例を挙げると、層状結晶化合物；微粒子；酸化防止剤、熱安定剤、光安定剤、耐候安定剤、紫外線吸収剤、近赤外線吸収剤等の安定剤；可塑剤：染料及び顔料等の着色剤；帯電防止剤；などが挙げられる。また、配合剤は、１種類を用いてもよく、２種類以上を任意の比率で組み合わせて用いてもよい。
配合剤の量は、本発明の効果を著しく損なわない範囲で適宜定めうる。例えば位相差フィルムの全光線透過率を８５％以上に維持できる範囲である。
【００３９】
上述した中でも、配合剤としては、可撓性及び耐候性を向上させることができる点で、微粒子及び紫外線吸収剤が好ましい。
微粒子としては、例えば、二酸化ケイ素、二酸化チタン、酸化マグネシウム、炭酸カルシウム、炭酸マグネシウム、硫酸バリウム、硫酸ストロンチウムなどの無機粒子；ポリメチルアクリレート、ポリメチルメタクリレート、ポリアクリロニトリル、セルロースアセテート、セルロースアセテートプロピオネートなどの有機粒子が挙げられる。中でも、有機粒子が好ましい。
【００４０】
紫外線吸収剤としては、例えば、オキシベンゾフェノン系化合物、ベンゾトリアゾール系化合物、サリチル酸エステル系化合物、ベンゾフェノン系紫外線吸収剤、ベンゾトリアゾール系紫外線吸収剤、アクリロニトリル系紫外線吸収剤、トリアジン系化合物、ニッケル錯塩系化合物、無機粉体などが挙げられる。好適な紫外線吸収剤の例としては、２，２’−メチレンビス（４−（１，１，３，３−テトラメチルブチル）−６−（２Ｈ−ベンゾトリアゾール−２−イル）フェノール）、２−（２’−ヒドロキシ−３’−ｔｅｒｔ−ブチル−５’−メチルフェニル）−５−クロロベンゾトリアゾール、２，４−ジ−ｔｅｒｔ−ブチル−６−（５−クロロベンゾトリアゾール−２−イル）フェノール、２，２’−ジヒドロキシ−４，４’−ジメトキシベンゾフェノン、２，２’，４，４’−テトラヒドロキシベンゾフェノンが挙げられ、特に好適なものとしては、２，２’−メチレンビス（４−（１，１，３，３−テトラメチルブチル）−６−（２Ｈ−ベンゾトリアゾール−２−イル）フェノールが挙げられる。
【００４１】
樹脂ｐ１のガラス転移温度は、好ましくは１１５℃以上、より好ましくは１２０℃以上、さらにより好ましくは１２５℃以上である。樹脂ｐ１はポリフェニレンエーテル及びポリスチレン系重合体を組み合わせて含むので、ポリスチレン系重合体のみを含む樹脂と比べて、ガラス転移温度を向上させることができる。ガラス転移温度がこのように高いことにより、樹脂ｐ１の配向緩和を低減することができるので、耐熱性に優れた位相差フィルムを実現できる。また、樹脂ｐ１のガラス転移温度の上限に特に制限は無いが、通常は２００℃以下である。
【００４２】
樹脂ｐ１は、通常、ヘイズが小さい。これは、ポリフェニレンエーテル及びポリスチレン系重合体の分散性が優れるために、ポリフェニレンエーテルとポリスチレン系重合体とを容易に混練できるからである。具体的なヘイズの範囲は、位相差フィルムに求められる透明性の程度に応じて設定してもよい。例えば厚み１ｍｍでの樹脂ｐ１のヘイズの値は、好ましくは１０％以下、より好ましくは５％以下であり、理想的には０％である。
【００４３】
［１−２．樹脂ｐ２］
樹脂ｐ２は、アクリル樹脂又は脂環式構造含有重合体を含む樹脂である。
【００４４】
［１−２−１．アクリル樹脂］
アクリル樹脂は、アクリル重合体を含む樹脂である。アクリル重合体とは、（メタ）アクリル酸又は（メタ）アクリル酸誘導体の重合体を意味する。アクリル重合体としては、例えば、アクリル酸、アクリル酸エステル、アクリルアミド、アクリロニトリル、メタクリル酸およびメタクリル酸エステルなどの単独重合体及び共重合体が挙げられる。アクリル樹脂は強度が高く硬いため、Ｐ２層によってＰ１層を適切に保護できるので、位相差フィルム積層体の強度を高めることができる。
【００４５】
アクリル重合体としては、（メタ）アクリル酸エステルを重合して形成される構造単位を含む重合体が好ましい。（メタ）アクリル酸エステルとしては、例えば（メタ）アクリル酸のアルキルエステルが挙げられる。なかでも、（メタ）アクリル酸と炭素数１〜１５のアルカノール又はシクロアルカノールから誘導される構造のものが好ましく、炭素数１〜８のアルカノールから誘導される構造のものがより好ましい。炭素数を前記のように小さくすることにより、位相差フィルム積層体の破断時の伸びを大きくすることができる。
【００４６】
アクリル酸エステルの具体例としては、アクリル酸メチル、アクリル酸エチル、アクリル酸ｎ−プロピル、アクリル酸ｉ−プロピル、アクリル酸ｎ−ブチル、アクリル酸ｉ−ブチル、アクリル酸ｓｅｃ−ブチル、アクリル酸ｔ−ブチル、アクリル酸ｎ−ヘキシル、アクリル酸シクロヘキシル、アクリル酸ｎ−オクチル、アクリル酸２−エチルヘキシル、アクリル酸ｎ−デシル、アクリル酸ｎ−ドデシルなどが挙げられる。
【００４７】
また、メタクリル酸エステルの具体例としては、メタクリル酸メチル、メタクリル酸エチル、メタクリル酸ｎ−プロピル、メタクリル酸ｉ−プロピル、メタクリル酸ｎ−ブチル、メタクリル酸ｉ−ブチル、メタクリル酸ｓｅｃ−ブチル、メタクリル酸ｔ−ブチル、メタクリル酸ｎ−ヘキシル、メタクリル酸ｎ−オクチル、メタクリル酸２−エチルヘキシル、メタクリル酸ｎ−デシル、メタクリル酸ｎ−ドデシルなどが挙げられる。
【００４８】
さらに、前記の（メタ）アクリル酸エステルは、本発明の効果を著しく損なわない範囲であれば、例えば水酸基、ハロゲン原子などの置換基を有していてもよい。そのような置換基を有する（メタ）アクリル酸エステルの例としては、アクリル酸２−ヒドロキシエチル、アクリル酸２−ヒドロキシプロピル、アクリル酸４−ヒドロキシブチル、メタクリル酸２−ヒドロキシエチル、メタクリル酸２−ヒドロキシプロピル、メタクリル酸４−ヒドロキシブチル、メタクリル酸３−クロロ−２−ヒドロキシプロピル、メタクリル酸グリシジルなどが挙げられる。これらは、１種類を単独で用いてもよく、２種類以上を任意の比率で組み合わせて用いてもよい。
【００４９】
また、アクリル重合体は、（メタ）アクリル酸又は（メタ）アクリル酸誘導体のみの重合体であってもよく、（メタ）アクリル酸又は（メタ）アクリル酸誘導体とこれに共重合可能な単量体との共重合体でもよい。共重合可能な単量体としては、例えば、（メタ）アクリル酸エステル以外のα，β−エチレン性不飽和カルボン酸エステル単量体、並びに、α，β−エチレン性不飽和カルボン酸単量体、アルケニル芳香族単量体、共役ジエン単量体、非共役ジエン単量体、カルボン酸不飽和アルコールエステル、およびオレフィン単量体などが挙げられる。これらは、１種類を単独で用いてもよく、２種類以上を任意の比率で組み合わせて用いてもよい。
【００５０】
（メタ）アクリル酸エステル以外のα，β−エチレン性不飽和カルボン酸エステル単量体の具体例としては、フマル酸ジメチル、フマル酸ジエチル、マレイン酸ジメチル、マレイン酸ジエチル、イタコン酸ジメチルなどが挙げられる。
【００５１】
α，β−エチレン性不飽和カルボン酸単量体は、モノカルボン酸、多価カルボン酸、多価カルボン酸の部分エステル及び多価カルボン酸無水物のいずれでもよい。その具体例としては、クロトン酸、マレイン酸、フマル酸、イタコン酸、マレイン酸モノエチル、フマル酸モノｎ−ブチル、無水マレイン酸、無水イタコン酸などが挙げられる。
【００５２】
アルケニル芳香族単量体の具体例としては、スチレン、α−メチルスチレン、メチルα−メチルスチレン、ビニルトルエンおよびジビニルベンゼンなどが挙げられる。
【００５３】
共役ジエン単量体の具体例としては、１，３−ブタジエン、２−メチル−１，３−ブタジエン、１，３−ペンタジエン、２，３−ジメチル−１，３−ブタジエン、２−クロル−１，３−ブタジエン、シクロペンタジエンなどが挙げられる。
【００５４】
非共役ジエン単量体の具体例としては、１，４−ヘキサジエン、ジシクロペンタジエン、エチリデンノルボルネンなどが挙げられる。
【００５５】
カルボン酸不飽和アルコールエステル単量体の具体例としては、酢酸ビニルなどが挙げられる。
【００５６】
オレフィン単量体の具体例としては、エチレン、プロピレン、ブテン、ペンテンなどが挙げられる。
【００５７】
アクリル重合体が共重合可能な単量体を含む場合、当該アクリル重合体における（メタ）アクリル酸又は（メタ）アクリル酸誘導体を重合して形成される構造単位の含有量は、好ましくは５０重量％以上、より好ましくは８５重量％以上、特に好ましくは９０重量％以上である。
【００５８】
また、アクリル重合体は、１種類を単独で用いてもよく、２種類以上を任意の比率で組み合わせて用いてもよい。
これらのアクリル重合体のうち、ポリメタクリレートが好ましく、中でもポリメチルメタクリレートがより好ましい。
【００５９】
アクリル樹脂は、ゴム粒子を含んでいてもよい。ゴム粒子を含むことにより、アクリル樹脂の可撓性を高め、位相差フィルム積層体の耐衝撃性を向上させることができる。また、ゴム粒子によってＰ２層の表面に凹凸が形成され、当該Ｐ２層の表面における接触面積が減少するので、通常は、Ｐ２層の表面の滑り性を高めることができる。
【００６０】
ゴム粒子を形成するゴムとしては、例えば、アクリル酸エステル重合体ゴム、ブタジエンを主成分とする重合体ゴム、エチレン−酢酸ビニル共重合体ゴム等が挙げられる。アクリル酸エステル重合体ゴムとしては、例えば、ブチルアクリレート、２−エチルヘキシルアクリレート等を単量体単位の主成分とするものが挙げられる。これらの中でも、ブチルアクリレートを主成分としたアクリル酸エステル重合体ゴム及びブタジエンを主成分とする重合体ゴムが好ましい。
【００６１】
また、ゴム粒子には、２種類以上のゴムが含まれていてもよい。また、それらのゴムは、均一に混ぜ合わせられていてもよいが、層状になったものであってもよい。ゴムが層状になったゴム粒子の例としては、コア−シェル構造で層を形成している粒子が挙げられる。かかるコアは、ブチルアクリレート等のアルキルアクリレートとスチレンとをグラフト化したゴム弾性成分からなるコアとしうる。また、かかるシェルは、ポリメチルメタクリレート及びメチルメタクリレートの一方又は両方とアルキルアクリレートとの共重合体からなる硬質樹脂層としうる。
【００６２】
ゴム粒子は、数平均粒子径が、０．０５μｍ以上であることが好ましく、０．１μｍ以上であることがより好ましく、また、０．３μｍ以下であることが好ましく、０．２５μｍ以下であることがより好ましい。数平均粒子径を前記範囲内とすることにより、Ｐ２層の表面に適度な凹凸を形成して、位相差フィルム積層体の滑り性を向上させることができる。
【００６３】
ゴム粒子の量は、アクリル重合体１００重量部に対して、好ましくは５重量部以上であり、好ましくは５０重量部以下である。ゴム粒子の量を前記範囲内とすることにより位相差フィルム積層体の耐衝撃性を高めてハンドリング性を向上させることができる。
【００６４】
また、アクリル樹脂は、本発明の効果を著しく損なわない限り、アクリル重合体及びゴム粒子以外の成分を含んでいてもよい。例えば、アクリル重合体以外に他の重合体を含んでいてもよい。ただし、本発明の利点を顕著に発揮させる観点からは、樹脂ｐ２においてアクリル重合体以外の重合体の量は少ないことが好ましい。アクリル重合体以外の重合体の具体的な量は、例えばアクリル重合体１００重量部に対して、１０重量部以下が好ましく、５重量部以下がより好ましく、３重量部以下が更に好ましい。中でも、全く含まないことが特に好ましい。
【００６５】
また、アクリル樹脂は、例えば配合剤などを含んでいてもよい。配合剤の例としては、樹脂ｐ１が含んでいてもよい配合剤と同様の例が挙げられる。なお、配合剤は１種類を単独で用いてもよく、２種類以上を任意の比率で組み合わせて用いてもよい。また、配合剤の量は、本発明の効果を著しく損なわない範囲で適宜定めることができる。
【００６６】
アクリル樹脂のガラス転移温度は、好ましくは９０℃以上、より好ましくは９５℃以上、さらにより好ましくは１００℃以上であり、好ましくは１４５℃以下、より好ましくは１４０℃以下、さらにより好ましくは１３５℃以下である。アクリル樹脂のガラス転移温度を前記範囲の下限値以上にすることにより樹脂ペレットを高温で乾燥する時のブロッキングを抑制できるので、水分の混入を防止でき、また、上限値以下にすることにより溶融押出で成形する際の温度を低くでき、フィルムに異物が混入することを防止できる。
【００６７】
［１−２−２．脂環式構造含有重合体を含む樹脂］
脂環式構造含有重合体は、重合体の繰り返し単位中に脂環式構造を有する重合体であり、主鎖に脂環式構造を有する重合体、及び、側鎖に脂環式構造を有する重合体のいずれを用いてもよい。脂環式構造含有重合体は、１種類を単独で用いてもよく、２種類以上を任意の比率で組み合わせて用いてもよい。中でも、機械的強度、耐熱性などの観点から、主鎖に脂環式構造を含有する重合体が好ましい。
【００６８】
脂環式構造としては、例えば、飽和脂環式炭化水素（シクロアルカン）構造、不飽和脂環式炭化水素（シクロアルケン、シクロアルキン）構造などが挙げられる。中でも、機械強度、耐熱性などの観点から、シクロアルカン構造及びシクロアルケン構造が好ましく、中でもシクロアルカン構造が特に好ましい。
【００６９】
脂環式構造を構成する炭素原子数は、一つの脂環式構造あたり、好ましくは４個以上、より好ましくは５個以上であり、好ましくは３０個以下、より好ましくは２０個以下、特に好ましくは１５個以下の範囲であるときに、機械強度、耐熱性、及びフィルムの成形性が高度にバランスされ、好適である。
【００７０】
脂環式構造含有重合体中の、脂環式構造を有する繰り返し単位の割合は、使用目的に応じて適宜選択してもよく、好ましくは５５重量％以上、さらに好ましくは７０重量％以上、特に好ましくは９０重量％以上である。脂環式構造含有重合体中の脂環式構造を有する繰り返し単位の割合がこの範囲にあると、Ｐ２層の耐熱性の観点から好ましい。
【００７１】
脂環式構造含有重合体の例としては、ノルボルネン系重合体、単環の環状オレフィン系重合体、環状共役ジエン系重合体、ビニル脂環式炭化水素系重合体、及び、これらの水素化物を挙げることができる。これらの中で、ノルボルネン系重合体は、成形性が良好なため、好適である。
【００７２】
ノルボルネン系重合体の例としては、ノルボルネン構造を有する単量体の開環重合体、若しくはノルボルネン構造を有する単量体と他の単量体との開環共重合体、又はそれらの水素化物；ノルボルネン構造を有する単量体の付加重合体、若しくはノルボルネン構造を有する単量体と他の単量体との付加共重合体、又はそれらの水素化物を挙げることができる。これらの中で、ノルボルネン構造を有する単量体の開環（共）重合体水素化物は、成形性、耐熱性、低吸湿性、寸法安定性、軽量性などの観点から、特に好適である。ここで「（共）重合体」とは、重合体及び共重合体のことをいう。
【００７３】
ノルボルネン構造を有する単量体としては、例えば、ビシクロ［２．２．１］ヘプト−２−エン（慣用名：ノルボルネン）、トリシクロ［４．３．０．１２，５］デカ−３，７−ジエン（慣用名：ジシクロペンタジエン）、７，８−ベンゾトリシクロ［４．３．０．１２，５］デカ−３−エン（慣用名：メタノテトラヒドロフルオレン）、テトラシクロ［４．４．０．１２，５．１７，１０］ドデカ−３−エン（慣用名：テトラシクロドデセン）、およびこれらの化合物の誘導体（例えば、環に置換基を有するもの）などを挙げることができる。ここで、置換基としては、例えばアルキル基、アルキレン基、極性基などを挙げることができる。また、これらの置換基は、同一または相異なって、複数個が環に結合していてもよい。また、ノルボルネン構造を有する単量体は、１種類を単独で用いてもよく、２種類以上を任意の比率で組み合わせて用いてもよい。
【００７４】
極性基の種類としては、例えば、ヘテロ原子、またはヘテロ原子を有する原子団などが挙げられる。ヘテロ原子としては、例えば、酸素原子、窒素原子、硫黄原子、ケイ素原子、ハロゲン原子などが挙げられる。極性基の具体例としては、カルボキシル基、カルボニルオキシカルボニル基、エポキシ基、ヒドロキシル基、オキシ基、エステル基、シラノール基、シリル基、アミノ基、ニトリル基、スルホン酸基などが挙げられる。
【００７５】
ノルボルネン構造を有する単量体と開環共重合可能な単量体としては、例えば、シクロヘキセン、シクロヘプテン、シクロオクテンなどのモノ環状オレフィン類およびその誘導体；シクロヘキサジエン、シクロヘプタジエンなどの環状共役ジエンおよびその誘導体；などが挙げられる。
ノルボルネン構造を有する単量体と開環共重合可能な単量体は、１種類を単独で用いてもよく、２種類以上を任意の比率で組み合わせて用いてもよい。
【００７６】
ノルボルネン構造を有する単量体の開環重合体、およびノルボルネン構造を有する単量体と共重合可能な単量体との開環共重合体は、例えば、単量体を公知の開環重合触媒の存在下に重合又は共重合することにより製造してもよい。
【００７７】
ノルボルネン構造を有する単量体と付加共重合可能な単量体としては、例えば、エチレン、プロピレン、１−ブテンなどの炭素数２〜２０のα−オレフィンおよびこれらの誘導体；シクロブテン、シクロペンテン、シクロヘキセンなどのシクロオレフィンおよびこれらの誘導体；１，４−ヘキサジエン、４−メチル−１，４−ヘキサジエン、５−メチル−１，４−ヘキサジエンなどの非共役ジエン；などが挙げられる。これらの中でも、α−オレフィンが好ましく、エチレンがより好ましい。また、ノルボルネン構造を有する単量体と付加共重合可能な単量体は、１種類を単独で用いてもよく、２種類以上を任意の比率で組み合わせて用いてもよい。
【００７８】
ノルボルネン構造を有する単量体の付加重合体、およびノルボルネン構造を有する単量体と共重合可能な単量体との付加共重合体は、例えば、単量体を公知の付加重合触媒の存在下に重合又は共重合することにより製造してもよい。
【００７９】
単環の環状オレフィン系重合体としては、例えば、シクロヘキセン、シクロヘプテン、シクロオクテン等の単環を有する環状オレフィン系モノマーの付加重合体を挙げることができる。
【００８０】
環状共役ジエン系重合体としては、例えば、１，３−ブタジエン、イソプレン、クロロプレン等の共役ジエン系モノマーの付加重合体を環化反応して得られる重合体；シクロペンタジエン、シクロヘキサジエン等の環状共役ジエン系モノマーの１，２−または１，４−付加重合体；およびこれらの水素化物；などを挙げることができる。
【００８１】
ビニル脂環式炭化水素重合体としては、例えば、ビニルシクロヘキセン、ビニルシクロヘキサン等のビニル脂環式炭化水素系モノマーの重合体およびその水素化物；スチレン、α−メチルスチレン等のビニル芳香族炭化水素系モノマーを重合してなる重合体に含まれる芳香環部分を水素化してなる水素化物；ビニル脂環式炭化水素系モノマー、またはビニル芳香族炭化水素系モノマーとこれらビニル芳香族炭化水素系モノマーに対して共重合可能なモノマーとのランダム共重合体若しくはブロック共重合体等の共重合体の、芳香環の水素化物；等を挙げることができる。前記のブロック共重合体としては、例えば、ジブロック共重合体、トリブロック共重合体またはそれ以上のマルチブロック共重合体、並びに傾斜ブロック共重合体等を挙げることもできる。
【００８２】
脂環式構造含有重合体の分子量は使用目的に応じて適宜選定されるが、溶媒としてシクロヘキサンを用いて（但し、試料がシクロヘキサンに溶解しない場合にはトルエンを用いてもよい）ゲル・パーミエーション・クロマトグラフィーで測定したポリイソプレンまたはポリスチレン換算の重量平均分子量（Ｍｗ）で、好ましくは１０，０００以上、より好ましくは１５，０００以上、さらにより好ましくは２０，０００以上であり、好ましくは１００，０００以下、より好ましくは８０，０００以下、さらにより好ましくは５０，０００以下である。重量平均分子量がこのような範囲にあるときに、位相差フィルム積層体の機械的強度および成型加工性が高度にバランスされ好適である。
【００８３】
脂環式構造含有重合体の分子量分布（重量平均分子量（Ｍｗ）／数平均分子量（Ｍｎ））は好ましくは１．２以上、より好ましくは１．５以上、更により好ましくは１．８以上であり、好ましくは３．５以下、より好ましくは３．０以下、更により好ましくは２．７以下である。分子量分布が３．５を超えると低分子成分が増すため緩和時間の短い成分が増加し、高温曝露時の緩和が短時間で大きくなることが推定され、フィルムの安定性が低下するおそれがある。一方、分子量分布が１．２を下回るようなものは重合体の生産性の低下とコスト増につながり、実用性という観点からはあまり現実的でない。
【００８４】
脂環式構造含有重合体のガラス転移温度は、好ましくは１３０℃以上、より好ましくは１３５℃以上であり、好ましくは１５０℃以下、より好ましくは１４５℃以下である。ガラス転移温度が１３０℃を下回ると高温下における耐久性が悪化する可能性があり、１５０℃を上回るものは、耐久性は向上するが通常の延伸加工が困難となる可能性がある。
【００８５】
脂環式構造含有重合体の飽和吸水率は、好ましくは０．０３重量％以下、さらに好ましくは０．０２重量％以下、特に好ましくは０．０１重量％以下である。飽和吸水率が上記範囲であると、フィルムの性質の経時変化を小さくすることができる。
【００８６】
飽和吸水率は、試験片を一定温度の水中に一定時間浸漬して増加した質量を、浸漬前の試験片の質量に対する百分率で表した値である。通常は、２３℃の水中に２４時間、浸漬して測定される。脂環式構造含有重合体における飽和吸水率は、例えば、脂環式構造含有重合体中の極性基の量を減少させることにより、前記の範囲に調節することができる。飽和吸水率をより低くする観点から、脂環式構造含有重合体は、極性基を有さないことが好ましい。
【００８７】
脂環式構造含有重合体を含む樹脂は、本発明の効果を著しく損なわない限り、脂環式構造含有重合体以外にもその他の任意成分を含んでいてもよい。任意成分の例を挙げると、顔料、染料等の着色剤；可塑剤；蛍光増白剤；分散剤；熱安定剤；光安定剤；紫外線吸収剤；耐電防止剤；酸化防止剤；微粒子；界面活性剤などの添加剤が挙げられる。これらの成分は、１種類を単独で用いてもよく、２種類以上を任意の比率で組み合わせて用いてもよい。ただし、脂環式構造含有重合体を含む樹脂に含まれる脂環式構造含有重合体の量は、一般的には５０重量％〜１００重量％、または７０重量％〜１００重量％である。
【００８８】
［１−３．延伸前フィルム］
延伸前フィルムは、Ｐ１層とＰ２層とを有する複層構造のフィルムである。延伸前フィルムとしては、通常、等方性の原反フィルムを用いる。ただし、延伸処理を施したフィルムを延伸前フィルムとして用い、これにさらに延伸処理を施して位相差フィルム積層体を製造してもよい。
【００８９】
Ｐ１層は、樹脂ｐ１からなる層である。延伸前フィルムは、Ｐ１層を２層以上備えていてもよいが、通常は１層だけを備える。
Ｐ１層の厚みは、延伸されたＰ１層を備える位相差フィルムにおいて、所望のレターデーションが発現するように適切な厚みに設定する。延伸前フィルムにおけるＰ１層の具体的な厚みは、十分なレターデーション及び機械的強度を得る観点からは、好ましくは１０μｍ以上、より好ましくは５０μｍ以上であり、柔軟性及びハンドリング性を良好にする観点からは、好ましくは８００μｍ以下、より好ましくは６００μｍ以下である。
【００９０】
Ｐ２層は、樹脂ｐ２からなる層である。延伸前フィルムはＰ２層を１層のみ備えていてもよいが、２層以上備えることが好ましい。特に好ましい例を挙げると、第一のＰ２層と、Ｐ１層と、第二のＰ２層とをこの順に備える延伸前フィルムが挙げられる。このような延伸前フィルムは、強度が高いＰ２層によってＰ１層を両側から挟みこむようにして保護できるので、Ｐ１層からのブリードアウトを効果的に防止できる。ここでＰ１層からのブリードアウトとは、Ｐ１層に含まれる一部の成分（例えば配合剤）がＰ１層の表面に染み出す現象をいう。
【００９１】
位相差フィルムを製造する際には、位相差フィルム積層体からＰ２層を剥がすことになる。このため、通常は、位相差フィルムはＰ２層を備えないので、Ｐ２層のレターデーションは位相差フィルムのレターデーションに影響を与えない。したがって、Ｐ２層の厚みは、Ｐ１層とは異なり、レターデーションの発現性に制限されること無く設定しうる。延引前フィルムにおける具体的なＰ２層の厚みの範囲は、Ｐ１層の厚みに対し好ましくは０．３倍以上、より好ましくは０．５倍以上であり、好ましくは５．０倍以下、より好ましくは３．０倍以下である。延伸前フィルムが複数のＰ２層を有している場合は、それぞれの層が単層で前記範囲内の厚みを有することが好ましい。
【００９２】
Ｐ１層とＰ２層とは、他の層を介さずに直接に接する。Ｐ１層またはＰ２層を２層以上備える場合、Ｐ１層とＰ２層との組み合わせのうち少なくとも１組において直接に接することが好ましいが、全ての組において直接に接することが特に好ましい。Ｐ２層がＰ１層から剥がれやすいことを利用して、位相差フィルムを製造するときに、位相差フィルム積層体のＰ１層からＰ２層を剥がす操作を容易に行なうためである。
【００９３】
また通常、延伸前フィルムは、長尺のフィルムとして用意される。延伸前フィルムを長尺のフィルムとすることにより、位相差フィルム積層体も長尺のフィルムとして製造することができる。ここで、フィルムが「長尺」とは、その幅に対して、少なくとも５倍以上の長さを有するものをいい、好ましくは１０倍若しくはそれ以上の長さを有し、具体的にはロール状に巻き取られて保管又は運搬される程度の長さを有するものをいう。長尺のフィルムは製造ラインにおいて、長手方向に連続的に搬送しながら製造工程を行なうことができる。このため、位相差フィルムを製造する場合に、各工程の一部または全部をインラインで行うことが可能であるので、製造を簡便且つ効率的に行なうことできる。長尺のフィルムの長さの上限は、限定されないが、通常５０００倍以下としうる。
【００９４】
延伸前フィルムにおいて、Ｐ１層の厚みのばらつきは全面で１μｍ以下であることが好ましい。これにより、位相差フィルムの色調のばらつきを小さくできる。また、位相差フィルムの長期使用後の色調変化を均一にできるようになる。
【００９５】
Ｐ１層の厚みのばらつきを全面で１μｍ以下とするためには、例えば共押出成形法を用いる場合には、（１）押出機内に目開きが２０μｍ以下のポリマーフィルターを設ける；（２）ギヤポンプを５ｒｐｍ以上で回転させる；（３）ダイス周りに囲い手段を配置する；（４）エアギャップを２００ｍｍ以下とする；（５）フィルムを冷却ロール上にキャストする際にエッジピニングを行う；および（６）押出機として二軸押出機又はスクリュー形式がダブルフライト型の単軸押出機を用いる；を行うようにしてもよい。
【００９６】
Ｐ１層の厚みは、市販の接触式厚み計を用いて、フィルムの総厚を測定し、次いで厚み測定部分を切断し断面を光学顕微鏡で観察して、各層の厚み比を求めて、その比率より計算できる。また以上の操作をフィルムの長手方向及び幅方向において一定間隔毎に行い、厚みの平均値Ｔａｖｅおよびばらつきを求めることができる。
ここで、厚みのばらつき（μｍ）は、Ｔａｖｅ−Ｔｍｉｎ、及びＴｍａｘ−Ｔａｖｅのうちの大きい方をいう。また、Ｔａｖｅは上記で測定した測定値の算術平均値を表し、Ｔｍａｘは測定した厚みＴの内の最大値を表し、Ｔｍｉｎは最小値を表す。
【００９７】
また、延伸前フィルム中の残留溶剤の含有量は少なくすることが好ましい。そのための手段としては、（１）原料となる樹脂の残留溶剤を少なくする；（２）延伸前フィルムを成形する前に樹脂を予備乾燥する；などの手段が挙げられる。予備乾燥は、例えば樹脂をペレットなどの形態にして、熱風乾燥機などで行われる。乾燥温度は１００℃以上が好ましく、乾燥時間は２時間以上が好ましい。予備乾燥を行うことにより、延伸前フィルムに含まれる残留溶剤を低減させることができ、さらに押し出されたシート状の樹脂の発泡を防ぐことができる。
【００９８】
延伸前フィルムの製造方法としては、例えば、共押出Ｔダイ法、共押出インフレーション法、共押出ラミネーション法等の共押出成形法；ドライラミネーション等のフィルムラミネーション成形法；共流延法；及び樹脂フィルム表面に樹脂溶液をコーティングする等のコーティング成形法；などの方法が挙げられる。中でも、共押出成形法は、製造効率や、延伸前フィルムに溶剤などの揮発性成分を残留させないという観点から、好ましい。
【００９９】
共押出成形法を採用する場合、延伸前フィルムは、例えば、樹脂ｐ１と樹脂ｐ２とを共押し出しすることにより得られる。共押出成形法には、例えば、共押出Ｔダイ法、共押出インフレーション法、共押出ラミネーション法等が挙げられるが、なかでも共押出Ｔダイ法が好ましい。また、共押出Ｔダイ法にはフィードブロック方式およびマルチマニホールド方式があるが、厚さのばらつきを少なくできる点でマルチマニホールド方式が特に好ましい。
【０１００】
共押出Ｔダイ法を採用する場合、Ｔダイを有する押出機における樹脂の溶融温度は、樹脂ｐ１及び樹脂ｐ２のガラス転移温度よりも、８０℃高い温度以上にすることが好ましく、１００℃高い温度以上にすることがより好ましく、また、１８０℃高い温度以下にすることが好ましく、１５０℃高い温度以下にすることがより好ましい。押出機での溶融温度を前記範囲の下限値以上にすることにより樹脂の流動性を十分に高くでき、上限値以下とすることにより樹脂が劣化を防止できる。
【０１０１】
押出成形法ではダイスの開口部から押出されたシート状の溶融樹脂を冷却ドラムに密着させる。溶融樹脂を冷却ドラムに密着させる方法は、特に制限されず、例えば、エアナイフ方式、バキュームボックス方式、静電密着方式などが挙げられる。
冷却ドラムの数は特に制限されないが、通常は２本以上である。また、冷却ドラムの配置方法としては、例えば、直線型、Ｚ型、Ｌ型などが挙げられるが特に制限されない。またダイスの開口部から押出された溶融樹脂の冷却ドラムへの通し方も特に制限されない。
【０１０２】
冷却ドラムの温度により、押出されたシート状の樹脂の冷却ドラムへの密着具合が変化する。冷却ドラムの温度を上げると密着はよくなるが、温度を上げすぎるとシート状の樹脂が冷却ドラムから剥がれずに、ドラムに巻きつく不具合が発生するおそれがある。そのため、冷却ドラムの温度は、好ましくはダイスから押し出されてドラムに接触する層の樹脂のガラス転移温度をＴｇとすると、（Ｔｇ＋３０）℃以下、さらに好ましくは（Ｔｇ−５）℃〜（Ｔｇ−４５）℃の範囲にする。そうすることにより滑りやキズなどの不具合を防止することができる。
【０１０３】
［１−４．延伸］
延伸前フィルムを延伸することにより、本発明の位相差フィルム積層体が得られる。比較的強度が低いＰ１層に接して、強度が高いＰ２層が設けられているので、延伸前フィルム全体の強度は高くなっている。このため、延伸による破断を生じることなく延伸前フィルムを延伸できる。また、Ｐ１層がＰ２層で保護されるため、Ｐ１層とＰ２層との境界においてはＰ１層の成分がブリードアウトを生じることはない。したがって、インラインで位相差フィルム積層体を安定的に製造できるので、長尺の位相差フィルム積層体の効率的な製造が可能になる。
【０１０４】
延伸の操作としては、例えば、ロール間の周速の差を利用して長手方向に一軸延伸する方法（縦一軸延伸）；テンターを用いて幅方向に一軸延伸する方法（横一軸延伸）；縦一軸延伸と横一軸延伸とを順に行う方法（逐次二軸延伸）；延伸前フィルムの長手方向に対して斜め方向に延伸する方法（斜め延伸）；等を採用してもよい。なかでも、斜め延伸を採用すると、Ｐ１層において通常は斜め方向に遅相軸が発現するので、長尺の位相差フィルムから矩形の製品を切り出す際の無駄が少なく、大面積の位相差フィルムを効率よく製造できるから、好ましい。ここで「斜め方向」とは、平行でもなく、垂直でもない方向を意味する。
【０１０５】
斜め延伸の具体的な方法の例としては、テンター延伸機を用いた延伸方法を挙げることができる。かかるテンター延伸機としては、例えば、延伸前フィルムの左右（すなわち水平に搬送される延伸前フィルムをＭＤ方向から観察した際のフィルム幅方向両端の左右）において、異なる速度の送り力、引張り力又は引取り力を付加できるようにしたテンター延伸機が挙げられる。また、例えば、ＴＤ方向又はＭＤ方向に左右等速度の送り力、引張り力又は引取り力を付加し左右移動する距離が同じで軌道を非直線とすることにより斜め方向の延伸を達成しうるテンター延伸機も挙げられる。さらに、例えば、移動する距離を左右で異なる距離とすることにより斜め方向の延伸を達成しうるテンター延伸機も挙げられる。
【０１０６】
延伸を斜め方向に行う場合、延伸前フィルムの長手方向に対して延伸方向がなす角度が、４０°以上５０°以下となる方向に延伸することが好ましい。これにより、長手方向に対して４０°以上５０°以下の範囲に配向角を有する位相差フィルムが得られる。ここで「配向角」とは、位相差フィルムの長手方向と、当該位相差フィルムの面内の遅相軸とがなす角である。
【０１０７】
延伸する際のフィルム温度は、樹脂ｐ１のガラス転移温度をＴｇ（℃）とすると、Ｔｇ−２０〜Ｔｇ＋２０℃であることが好ましく、Ｔｇ−１５〜Ｔｇ＋２℃であることがより好ましく、Ｔｇ−１３〜Ｔｇ−２℃であることがさらに好ましい。また、延伸倍率は、例えば１．２〜３倍としてもよい。
なお、延伸の回数は、１回でもよく、２回以上であってもよい。
【０１０８】
また、延伸前フィルムから位相差フィルム積層体を製造する際には、上述した以外の工程を行ってもよい。
例えば、延伸される前に延伸前フィルムに対して予熱処理を施してもよい。延伸前フィルムを加熱する手段としては、例えば、オーブン型加熱装置、ラジエーション加熱装置、又は液体中に浸すことなどが挙げられる。中でもオーブン型加熱装置が好ましい。予熱工程における加熱温度は、好ましくは延伸温度−４０℃以上、より好ましくは延伸温度−３０℃以上であり、好ましくは延伸温度＋２０℃以下、より好ましくは延伸温度＋１５℃以下である。なお延伸温度とは、加熱装置の設定温度を意味する。
【０１０９】
また、例えば、得られた位相差フィルム積層体に対して固定化処理を施してもよい。固定処理における温度は、好ましくは室温以上、より好ましくは「延伸温度−４０℃」以上であり、好ましくは「延伸温度＋３０℃」以下、より好ましくは「延伸温度＋２０℃」以下である。
さらに、必要に応じて、位相差フィルム積層体の保護及び取り扱い性の向上のため、例えばマット層、ハードコート層、反射防止層、防汚層等の他のフィルムを貼り合せてもよい。
【０１１０】
［１−５．位相差フィルム積層体の物性等］
位相差フィルム積層体は、Ｐ１層とＰ２層とを有する延伸前フィルムを延伸してなり、従って、延伸されたＰ１層及びＰ２層を備える（以下においては、文脈上明らかな場合は、延伸前のものであっても延伸後のものであっても、それぞれ単にＰ１層及びＰ２層という。）。Ｐ１層においては、延伸されたことにより、レターデーションが発現する。この際、Ｐ１層において発現したレターデーションは通常は逆波長分散性を有する。
逆波長分散性を発現する仕組みは、次の通りと推察される。
【０１１１】
波長４００ｎｍ〜７００ｎｍの可視領域においては、通常、正の固有複屈折値を有するポリフェニレンエーテルの波長分散性が、負の固有複屈折値を有するポリスチレン系重合体の波長分散性よりも大きくなっている。さらに、樹脂ｐ１では、低波長側ではポリフェニレンエーテルの配向による影響よりもポリスチレン系重合体の配向による影響がやや大きく、かつ、長波長側に向かうにつれてポリスチレン系重合体の配向による影響がより大きく現れるように、その配合等が調整されている。
ここで、延伸前フィルムを延伸することにより発現するレターデーションは、通常、ポリフェニレンエーテルが配向することにより発現するレターデーションと、ポリスチレン系重合体が配向することにより発現するレターデーションとの和になる。そうすると、前記のように長波長側に向かうにつれて、ポリスチレン系重合体の影響が大きくなるように調整してあれば、Ｐ１層において逆波長分散性を発現させることができる。
【０１１２】
Ｐ１層において逆波長分散性を有するレターデーションが発現するので、位相差フィルム積層体からＰ２層を除いた層部分においては、通常、Ｒｅ４５０＜Ｒｅ５５０＜Ｒｅ６５０の関係が満たされる。ここで、位相差フィルム積層体からＰ２層を除いた層部分において、Ｒｅ４５０は、波長４５０ｎｍの光における面内方向のレターデーションを表し、Ｒｅ５５０は、波長５５０ｎｍの光における面内方向のレターデーションを表し、Ｒｅ６５０は、波長６５０ｎｍの光における面内方向のレターデーションを表す。これにより、通常、逆波長分散性を有する位相差フィルムを製造できる。
【０１１３】
位相差フィルム積層体からＰ２層を除いた層部分において、測定波長５５０ｎｍにおける面内方向のレターデーションは、１１０ｎｍ以上１５０ｎｍ以下であることが好ましい。これにより、本発明に係る位相差フィルムを１／４波長板として機能させることができ、例えば円偏光板等に適用することができる。
【０１１４】
また、通常は、位相差フィルム積層体においてＰ２層にもレターデーションは発現する。しかし、位相差フィルムとして使用するときにはＰ２層は剥がされるので、Ｐ２層のレターデーションは本発明に係る位相差フィルムのレターデーションには影響しない。したがって、位相差フィルム積層体においてはＰ２層のレターデーションに制限されること無く自由にＰ２層の構成を設定することができるので、Ｐ２層の厚みを厚くして、位相差フィルム積層体の強度を強くすることができる。また、前記のように使用時にはＰ２層は剥がされるので、Ｐ２層を厚くしても位相差フィルムの薄膜化を妨げることは無い。通常、位相差フィルム積層体におけるＰ２層の厚みは、好ましくは５０μｍ以上、より好ましくは１００μｍ以上、さらにより好ましくは１５０μｍ以上であり、好ましくは３００μｍ以下、より好ましくは２５０μｍ以下、さらにより好ましくは２００μｍ以下である。
【０１１５】
［２．位相差フィルム］
位相差フィルム積層体から、Ｐ２層を剥離することにより、位相差フィルムが得られる。Ｐ１層を構成する樹脂ｐ１と、Ｐ２層を構成する樹脂ｐ２との親和性が低いため、Ｐ１層からＰ２層は容易に剥離する。これを利用して、Ｐ１層を備える薄い位相差フィルムを安定して製造することができる。
【０１１６】
位相差フィルムはＰ１層を備えるので、当該位相差フィルムのレターデーションは、通常、逆波長分散性を有する。位相差フィルムの具体的なレターデーションの範囲は、通常、位相差フィルム積層体からＰ２層を除いた層部分のレターデーションの範囲として上述したのと同様の範囲となる。
【０１１７】
さらに、こうして製造される位相差フィルムはＰ２層を備える必要が無いので、厚みを薄くすることができる。具体的な厚みの範囲は、位相差フィルムに求められるレターデーションの値に応じて設定しうるものであり、好ましくは４００μｍ以下、より好ましくは３５０μｍ以下、さらにより好ましくは３００μｍ以下である。なお、下限に特段の制限は無いが、通常２５μｍ以上である。
【０１１８】
位相差フィルムは、光学部材としての機能を安定して発揮させる観点から、全光線透過率が８５％以上であることが好ましい。光線透過率は、ＪＩＳ  Ｋ０１１５に準拠して、分光光度計（日本分光社製、紫外可視近赤外分光光度計「Ｖ−５７０」）を用いて測定できる。
【０１１９】
位相差フィルムのヘイズは、好ましくは１％以下、より好ましくは０．８％以下、特に好ましくは０．５％以下である。ヘイズを低い値とすることにより、位相差フィルムを組み込んだ表示装置の表示画像の鮮明性を高めることができる。ここで、ヘイズは、ＪＩＳ  Ｋ７３６１−１９９７に準拠して、日本電色工業社製「濁度計  ＮＤＨ−３００Ａ」を用いて、５箇所測定し、それから求めた平均値である。
【０１２０】
位相差フィルムは、ΔＹＩが５以下であることが好ましく、３以下であることがより好ましい。このΔＹＩが上記範囲にあると、着色がなく視認性が良好となる。ΔＹＩは、ＡＳＴＭ  Ｅ３１３に準拠して、日本電色工業社製「分光色差計  ＳＥ２０００」を用いて測定する。同様の測定を五回行い、その算術平均値にして求める。
【０１２１】
位相差フィルムは、Ｐ１層の厚みのばらつきが、全面で１μｍ以下であることが好ましい。これにより、位相差フィルムを備える表示装置の色調のばらつきを小さくできる。また、長期使用後の色調変化を均一にできるようになる。これを実現するには、延伸前フィルムにおいて、Ｐ１層の厚みのばらつきを全面で１μｍ以下にすればよい。
【０１２２】
位相差フィルムは、６０℃、９０％ＲＨ、１００時間の熱処理によって、長手方向及び幅方向において収縮するものであってもよいが、その収縮率は、好ましくは０．５％以下、より好ましくは０．３％以下である。収縮率がこのように小さいことにより、高温高湿環境下でも位相差フィルムが収縮応力によって変形して、表示装置から剥離することを防止できる。
【０１２３】
通常、位相差フィルムは、その幅方向の寸法を、例えば１０００ｍｍ〜２０００ｍｍとしてもよい。また、位相差フィルムは、その長手方向の寸法に制限は無く、長尺のフィルムであることが好ましい。
【０１２４】
位相差フィルムが長尺のフィルムである場合、位相差フィルムは、長手方向に対して４０°以上５０°以下の範囲に配向角を有することが好ましい。位相差フィルムを矩形の形状のフィルム片として製品にする場合、当該矩形の辺方向に対して斜め方向に遅相軸を有するものが求められることが多い。このような場合に、配向角が長手方向に対して４０°以上５０°以下の範囲にあれば、長尺の位相差フィルムから矩形の製品を切り出すときに、長手方向に対して平行又は直交する向きに辺を有する矩形のフィルム片を切り出せばよくなるので、製造効率が良く、また大面積化も容易である。
【０１２５】
位相差フィルムには、本発明の効果を著しく損なわない限り、Ｐ１層に加え、任意の層を備えていてもよい。
例えば、位相差フィルムの表面に、位相差フィルムの滑り性を良くするマット層、ハードコート層、反射防止層、防汚層等を設けてもよい。
【０１２６】
［３．用途］
本発明に係る位相差フィルムは、複屈折の高度な補償が可能なので、それ単独で用いてもよく、他の部材と組み合わせて用いてもよい。例えば液晶表示装置、有機エレクトロルミネッセンス表示装置、プラズマ表示装置、ＦＥＤ（電界放出）表示装置、ＳＥＤ（表面電界）表示装置などに適用してもよい。
【０１２７】
液晶表示装置は、通常、光源側偏光板、液晶セル及び視認側偏光板がこの順に配置された液晶パネルと、液晶パネルに光を照射する光源とを備える。位相差フィルムを、例えば液晶セルと光源側偏光板との間、液晶セルと視認側偏光板との間などに配置することで、液晶表示装置の視認性を大幅に向上できる。
【０１２８】
液晶セルの駆動方式としては、例えば、インプレーンスイッチング（ＩＰＳ）モード、バーチカルアラインメント（ＶＡ）モード、マルチドメインバーチカルアラインメント（ＭＶＡ）モード、コンティニュアスピンホイールアラインメント（ＣＰＡ）モード、ハイブリッドアラインメントネマチック（ＨＡＮ）モード、ツイステッドネマチック（ＴＮ）モード、スーパーツイステッドネマチック（ＳＴＮ）モード、オプチカルコンペンセイテッドベンド（ＯＣＢ）モードなどが挙げることができる。
【０１２９】
液晶表示装置において、位相差フィルムは液晶セルまたは偏光板に貼り合わせるようにしてもよい。また、位相差フィルムは、２枚の偏光板のそれぞれに貼り合わせるようにしてもよい。さらに、位相差フィルムを２枚以上用いるようにしてもよい。貼り合わせには接着剤を用いてもよい。
偏光板は、例えば、偏光子とその両面に貼り合わせられた保護フィルムとからなるものを用いてもよい。この際、保護フィルムに代えて位相差フィルムを偏光子に直接貼り合せ、光学補償フィルム及び保護フィルムの両方の機能を有する層として位相差フィルムを用いてもよい。かかる構成をとることにより、保護フィルムが省略されて、液晶表示装置の薄型化、軽量化、低コスト化に貢献することができる。
【０１３０】
さらに、例えば、位相差フィルムと円偏光フィルムとを組み合わせて輝度向上フィルムとし、この輝度向上フィルムを液晶表示装置に設けてもよい。
【実施例】
【０１３１】
以下、実施例を示して本発明について具体的に説明するが、本発明は以下に示す実施例に限定されるものではなく、本発明の特許請求の範囲及びその均等の範囲を逸脱しない範囲において任意に変更して実施してもよい。
また、以下の説明において、量を表す「％」及び「部」は、別に断らない限り重量基準である。
さらに、以下に説明する操作は、別に断らない限り、常温及び常圧の条件において行った。【０１３２】
［評価方法の説明］
（重量平均分子量Ｍｗの測定方法）
１，２，４−トリクロロベンゼンを溶媒として、１３５℃にてゲル・パーミエーション・クロマトグラフィーで測定し、標準ポリスチレン換算の重量平均分子量（Ｍｗ）を求めた。【０１３３】
（ガラス転移温度Ｔｇの測定方法）
示差走査熱量計（セイコーインストルメンツ社製「ＥＸＳＴＡＲ６２２０」）を用いて、２０℃／分で昇温することにより、樹脂ｐ１のガラス転移温度Ｔｇを測定した。【０１３４】
（混練しやすさの評価方法）
二軸混練装置により製造された樹脂ｐ１のペレットのうち、押出の初期、中期及び終期に生成されたペレットのガラス転移温度をそれぞれ測定した。測定されたガラス転移温度の差が３℃未満であれば混練し易いとして「良」とし、３℃以上であれば混練し難いとして「不良」とした。【０１３５】
（樹脂ｐ１のフィルムの破壊エネルギー）
樹脂ｐ１のペレットを溶融押出成形することで、厚さ１００μｍのフィルムを作製した。このフィルムの上に、ある高さから重量０．００５５ｋｇの球を落とした。フィルムが破壊したときの高さ（破壊高さ）から、次式に従って破壊エネルギーを算出した。
破壊エネルギー（ｍＪ）  ＝  球重量（ｋｇ）×破壊高さ（ｃｍ）×９．８
ここで、フィルムが破壊されたか否かは、球が落とされることによりフィルムに変形があったか否かを目視で確認することにより、判断した。【０１３６】
（製膜時の異物の評価方法）
製膜した延伸前フィルムを観察し、０．８平方ミリメートル以上の大きさの異物があるか調べた。延伸前フィルムの面内に、異物が０．１個／平方メートル以上の割合で存在する場合は「不良」、それ未満の場合は「良」とした。【０１３７】
（フィルムの各層の膜厚の測定方法）
樹脂ｐ１のペレットを溶融押出成形してフィルムを作製し、その樹脂ｐ１の平均屈折率を測定した。これとは別に、アクリル樹脂又は脂環式構造含有重合体を含む樹脂のペレットを溶融押出成形してフィルムを作製し、そのアクリル樹脂又は脂環式構造含有重合体を含む樹脂の平均屈折率を測定した。これらの平均屈折率は、屈折率膜厚測定装置（メトリコン社製「プリズムカプラ」）を使用して、測定波長５３２ｎｍで測定した。【０１３８】
得られた樹脂ｐ１並びにアクリル樹脂又は脂環式構造含有重合体を含む樹脂の平均屈折率の値をそれぞれＰ１層並びにＰ２層の平均屈折率として高速多層膜厚計（アイシス社製「ストラデックスｆ」）に入力した。この値に基づき、延伸前フィルムの各層の膜厚を測定した。【０１３９】
（Ｐ２層の剥離し易さの評価方法）
手で容易に剥離できるか否かにより、位相差フィルム積層体からのＰ２層の剥離し易さを評価した。【０１４０】
（Ｒｅ４５０、Ｒｅ５５０及びＲｅ６５０の測定方法）
ＡＸＯＭＥＴＲＩＣＳ社製「ＡｘｏＳｃａｎ」を用いて、測定波長４５０ｎｍでの面内方向のレターデーションＲｅ４５０（単位：ｎｍ）、測定波長５５０ｎｍでの面内方向のレターデーションＲｅ５５０（単位：ｎｍ）、及び測定波長６５０ｎｍでの面内方向のレターデーションＲｅ６５０（単位：ｎｍ）を、それぞれフィルム上の任意の１０点について測定し、その平均値として算出した。【０１４１】
［実施例１］
（樹脂ｐ１の作製及び評価）
シンジオタクチックポリスチレン（出光興産社製「ザレック１３０ＺＣ」、Ｍｗ１８０，０００）６４重量部と、ポリフェニレンエーテル（サビックイノベーティブプラスチックスジャパン社製「ＰＰＯ６４０」、Ｍｗ４３，０００）３６重量部とを、２９０℃において２軸押出機で混練し、透明な樹脂ｐ１のペレットを作製した。【０１４２】
得られた樹脂ｐ１について、混練し易さの評価を行った。結果を表１に示す。
また、この樹脂ｐ１のガラス転移温度を測定したところ、１２７℃であった。
さらに、樹脂ｐ１のペレットを溶融押出成形することで、厚さ１００μｍのフィルムを作製した。このフィルムの破壊エネルギーを測定したところ、２４ｍＪであった。【０１４３】
（延伸前フィルムの製造及び評価）
前記の破壊エネルギー測定用のフィルムとは別に、共押出成形により二種三層（２種類の樹脂により３層からなるフィルムを形成するタイプのもの）のフィルムを製造するために、フィルム成形装置を準備した。このフィルム成型装置は、ダブルフライト型のスクリューを備えた複数の一軸押出機を備える。【０１４４】
アクリル重合体及びゴム粒子を含むアクリル樹脂（住友化学社製「ＨＴ５５Ｚ」、ガラス転移温度１０８℃）のペレットを、フィルム成型装置の一方の一軸押出機に投入して、溶融させた。
また、前記の樹脂ｐ１のペレットを、フィルム成型装置の他方の一軸押出機に投入して、溶融させた。【０１４５】
溶融されたアクリル樹脂を、目開き１０μｍのリーフディスク形状のポリマーフィルターを通して、フィルム成型装置のマルチマニホールドダイ（ダイスリップの表面粗さＲａ＝０．１μｍ）の一方のマニホールドに供給した。
また、溶融された樹脂ｐ１を、目開き１０μｍのリーフディスク形状のポリマーフィルターを通して、フィルム成型装置の他方のマニホールドに供給した。【０１４６】
アクリル樹脂と樹脂ｐ１とを、所望の厚みの樹脂層が得られるように押出し条件を調整しながら、前記マルチマニホールドダイから２６０℃で同時に押し出して、アクリル樹脂層／樹脂ｐ１の層／アクリル樹脂層からなる３層構成のフィルム状にした。このようにフィルム状に共押し出しされた溶融樹脂を、表面温度１１５℃に調整された冷却ロールにキャストし、次いで表面温度１２０℃に調整された２本の冷却ロール間に通した。これにより、アクリル樹脂層（Ｐ２層）と、樹脂ｐ１の層（Ｐ１層）と、アクリル樹脂層（Ｐ２層）とをこの順に備えた３層構造の延伸前フィルムを得た（共押出工程）。【０１４７】
この延伸前フィルムについて、異物の評価、並びに、膜厚の測定を行った。結果を表１に示す。【０１４８】
（位相差フィルム積層体の製造及び評価）
次いで、前記の延伸前フィルムを、テンター延伸機を用いて、遅相軸がＭＤ方向に対して５０°傾いた方向になるように斜め延伸した。延伸時の温度は１２９℃、延伸時間は２分、延伸倍率は１．５倍とした。これにより、厚さ１４０μｍの長尺の位相差フィルム積層体を得た。【０１４９】
（位相差フィルムの製造及び評価）
得られた位相差フィルム積層体からＰ２層を手で剥離して、Ｐ１層のみからなる位相差フィルムを得た。手で容易に剥離できたので、剥離し易さは良好であった。
この位相差フィルムの配向を確認したところ、遅相軸はＭＤ方向に対して５０°傾いていた。
また、得られた位相差フィルムについて、厚みを測定し、且つ、上述した要領で面内方向のレターデーションＲｅ４５０、Ｒｅ５５０及びＲｅ６５０を測定した。結果を表１に示す。【０１５０】
［実施例２］
シンジオタクチックポリスチレンの量を６２．５重量部にしたこと、及び、ポリフェニレンエーテルの量を３７．５重量部にしたこと以外は実施例１における樹脂ｐ１の作製と同様にして、透明な樹脂ｐ１のペレットを作製した。
得られた樹脂ｐ１について、混練し易さの評価を行った。結果を表１に示す。
また、この樹脂ｐ１のガラス転移温度を測定したところ、１３０℃であった。
さらに、この樹脂ｐ１を用いて、実施例１と同様にして、厚さ１００μｍのフィルムを作製した。このフィルムの破壊エネルギーを測定したところ、２５ｍＪであった。【０１５１】
実施例１で用意した樹脂ｐ１に代えて、本実施例２において上記の通り用意した樹脂ｐ１を用いたこと、及び所望の厚みが得られるよう押出し条件を適宜調整したこと以外は実施例１における延伸前フィルムの製造及び評価と同様にして、アクリル樹脂層（Ｐ２層）と、樹脂ｐ１の層（Ｐ１層）と、アクリル樹脂層（Ｐ２層）とをこの順に備えた３層構造の延伸前フィルムを得て、評価した。結果を表１に示す。【０１５２】
次いで、実施例１で用意した延伸前フィルムに代えて本実施例２において上記の通り用意した延伸前フィルムを用いたこと、延伸温度を１３２℃にしたこと、及び、遅相軸がＭＤ方向に対して４５°傾いた方向になるように延伸したこと以外は実施例１における位相差フィルム積層体の製造と同様にして、厚さ２００μｍの長尺の位相差フィルム積層体を製造した。【０１５３】
得られた位相差フィルム積層体からＰ２層を手で剥離して、Ｐ１層のみからなる位相差フィルムを得た。手で容易に剥離できたので、剥離し易さは良好であった。
この位相差フィルムの配向を確認したところ、遅相軸はＭＤ方向に対して４５°傾いていた。
また、得られた位相差フィルムについて、厚みを測定し、且つ、上述した要領で面内方向のレターデーションＲｅ４５０、Ｒｅ５５０及びＲｅ６５０を測定した。結果を表１に示す。【０１５４】
［実施例３］
シンジオタクチックポリスチレンの量を６０重量部にしたこと、及び、ポリフェニレンエーテルの量を４０重量部にしたこと以外は実施例１における樹脂ｐ１の作製と同様にして、透明な樹脂ｐ１のペレットを作製した。
得られた樹脂ｐ１について、混練し易さの評価を行った。結果を表１に示す。
また、この樹脂ｐ１のガラス転移温度を測定したところ、１３３℃であった。
さらに、この樹脂ｐ１を用いて、実施例１と同様にして、厚さ１００μｍのフィルムを作製した。このフィルムの破壊エネルギーを測定したところ、２６ｍＪであった。【０１５５】
実施例１で用意した樹脂ｐ１に代えて、本実施例３において上記の通り用意した樹脂ｐ１を用いたこと、及び所望の厚みが得られるよう押出し条件を適宜調整したこと以外は実施例１における延伸前フィルムの製造及び評価と同様にして、アクリル樹脂層（Ｐ２層）と、樹脂ｐ１の層（Ｐ１層）と、アクリル樹脂層（Ｐ２層）とをこの順に備えた３層構造の延伸前フィルムを得て、評価した。結果を表１に示す。【０１５６】
次いで、実施例１で用意した延伸前フィルムに代えて本実施例３において上記の通り用意した延伸前フィルムを用いたこと、延伸温度を１３０℃にしたこと、延伸倍率を２．６倍にしたこと、及び、遅相軸がＭＤ方向に対して４５°傾いた方向になるように延伸したこと以外は実施例１における位相差フィルム積層体の製造と同様にして、厚さ１１２μｍの長尺の位相差フィルム積層体を製造した。【０１５７】
得られた位相差フィルム積層体からＰ２層を手で剥離して、Ｐ１層のみからなる位相差フィルムを得た。手で容易に剥離できたので、剥離し易さは良好であった。
この位相差フィルムの配向を確認したところ、遅相軸はＭＤ方向に対して４５°傾いていた。
また、得られた位相差フィルムについて、厚みを測定し、且つ、上述した要領で面内方向のレターデーションＲｅ４５０、Ｒｅ５５０及びＲｅ６５０を測定した。結果を表１に示す。【０１５８】
［実施例４］
実施例１で用意した樹脂ｐ１に代えて、実施例３で用意した樹脂ｐ１を用いたこと、及び所望の厚みが得られるよう押出し条件を適宜調整したこと以外は実施例１における延伸前フィルムの製造及び評価と同様にして、アクリル樹脂層（Ｐ２層）と、樹脂ｐ１の層（Ｐ１層）と、アクリル樹脂層（Ｐ２層）とをこの順に備えた３層構造の延伸前フィルムを得て、評価した。結果を表１に示す。【０１５９】
次いで、実施例１で用意した延伸前フィルムに代えて本実施例４において上記の通り用意した延伸前フィルムを用いたこと、延伸温度を１３１℃にしたこと、延伸倍率を２．８倍にしたこと、及び、遅相軸がＭＤ方向に対して４０°傾いた方向になるように延伸したこと以外は実施例１における位相差フィルム積層体の製造と同様にして、厚さ６６μｍの長尺の位相差フィルム積層体を製造した。【０１６０】
得られた位相差フィルム積層体からＰ２層を手で剥離して、Ｐ１層のみからなる位相差フィルムを得た。手で容易に剥離できたので、剥離し易さは良好であった。
この位相差フィルムの配向を確認したところ、遅相軸はＭＤ方向に対して４０°傾いていた。
また、得られた位相差フィルムについて、厚みを測定し、且つ、上述した要領で面内方向のレターデーションＲｅ４５０、Ｒｅ５５０及びＲｅ６５０を測定した。結果を表１に示す。【０１６１】
［実施例５］
シンジオタクチックポリスチレンの量を５７．５重量部にしたこと、及び、ポリフェニレンエーテルの量を４２．５重量部にしたこと以外は実施例１における樹脂ｐ１の作製と同様にして、透明な樹脂ｐ１のペレットを作製した。
得られた樹脂ｐ１について、混練し易さの評価を行った。結果を表２に示す。
また、この樹脂ｐ１のガラス転移温度を測定したところ、１３５℃であった。
さらに、この樹脂ｐ１を用いて、実施例１と同様にして、厚さ１００μｍのフィルムを作製した。このフィルムの破壊エネルギーを測定したところ、２７ｍＪであった。【０１６２】
実施例１で用意した樹脂ｐ１に代えて、本実施例６において上記の通り用意した樹脂ｐ１を用いたこと、アクリル樹脂のペレットに代えて脂環式構造含有重合体を含む樹脂（日本ゼオン社製「ゼオノア１０６０」、ガラス転移温度１００℃）のペレットを用いたこと、及び所望の厚みが得られるよう押出し条件を適宜調整したこと以外は実施例１における延伸前フィルムの製造及び評価と同様にして、脂環式構造含有重合体を含む樹脂層（Ｐ２層）と、樹脂ｐ１の層（Ｐ１層）と、脂環式構造含有重合体を含む樹脂層（Ｐ２層）とをこの順に備えた３層構造の延伸前フィルムを得て、評価した。結果を表２に示す。【０１６３】
次いで、実施例１で用意した延伸前フィルムに代えて本実施例５において上記の通り用意した延伸前フィルムを用いたこと、延伸温度を１２４℃にしたこと、延伸倍率を３．０倍にしたこと、及び、遅相軸がＭＤ方向に対して４０°傾いた方向になるように延伸したこと以外は実施例１における位相差フィルム積層体の製造と同様にして、厚さ１２９μｍの長尺の位相差フィルム積層体を製造した。【０１６４】
得られた位相差フィルム積層体からＰ２層を手で剥離して、Ｐ１層のみからなる位相差フィルムを得た。手で容易に剥離できたので、剥離し易さは良好であった。
この位相差フィルムの配向を確認したところ、遅相軸はＭＤ方向に対して４０°傾いていた。
また、得られた位相差フィルムについて、厚みを測定し、且つ、上述した要領で面内方向のレターデーションＲｅ４５０、Ｒｅ５５０及びＲｅ６５０を測定した。結果を表２に示す。【０１６５】
［比較例１］
シンジオタクチックポリスチレンに代えて非晶性ポリスチレン（ＰＳジャパン社製「ＨＨ１０２」、Ｍｗ２５０，０００）を用いたこと以外は実施例３における樹脂ｐ１の作製と同様にして、樹脂ｐ１のペレットを作製した。この樹脂ｐ１は異物が多く見られた。【０１６６】
得られた樹脂ｐ１について、混練し易さの評価を行った。結果を表２に示す。
また、この樹脂ｐ１のガラス転移温度を測定したところ、１３５℃であった。
さらに、この樹脂ｐ１を用いて、実施例１と同様にして、厚さ１００μｍのフィルムを作製した。このフィルムの破壊エネルギーを測定したところ、７ｍＪであった。【０１６７】
前記の破壊エネルギー測定用のフィルムとは別に、本比較例１において上記の通り用意した樹脂ｐ１のペレットを、単軸押出機で溶融させ、押出用のダイに供給し、押出成形することにより、延伸前フィルムを得た。この延伸前フィルムについて、異物の評価、並びに、膜厚の測定を行った。結果を表２に示す。【０１６８】
次いで、実施例１で用意した延伸前フィルムに代えて本比較例１において上記の通り用意した延伸前フィルムを用いたこと、延伸温度を１５５℃にしたこと、延伸倍率を３．０倍にしたこと、及び、遅相軸がＭＤ方向に対して４０°傾いた方向になるように延伸したこと以外は実施例１における位相差フィルム積層体の製造と同様にして、厚さ８０μｍの長尺の位相差フィルムを製造した。
この位相差フィルムの配向を確認したところ、遅相軸はＭＤ方向に対して４０°傾いていた。
また、得られた位相差フィルムについて、上述した要領で面内方向のレターデーションＲｅ４５０、Ｒｅ５５０及びＲｅ６５０を測定した。結果を表２に示す。【０１６９】
［比較例２］
シンジオタクチックポリスチレンの量を７０重量部にしたこと、及び、ポリフェニレンエーテルの量を３０重量部にしたこと以外は実施例１における樹脂ｐ１の作製と同様にして、透明な樹脂ｐ１のペレットを作製した。
得られた樹脂ｐ１について、混練し易さの評価を行った。結果を表３に示す。
また、この樹脂ｐ１のガラス転移温度を測定した。測定されたガラス転移温度の値は、混練の初期、中期及び終期でそれぞれ異なっていたが、平均は１２２℃であった。
さらに、この樹脂ｐ１を用いて、実施例１と同様にして、厚さ１００μｍのフィルムを作製した。このフィルムの破壊エネルギーを測定したところ、２１ｍＪであった。【０１７０】
実施例１で用意した樹脂ｐ１に代えて、本比較例２において上記のとおり用意した樹脂ｐ１を用いたこと、及び所望の厚みが得られるよう押出し条件を適宜調整したこと以外は実施例１における延伸前フィルムの製造及び評価と同様にして、アクリル樹脂層（Ｐ２層）と、樹脂ｐ１の層と、アクリル樹脂層（Ｐ２層）とをこの順に備えた３層構造の延伸前フィルムを得て、評価した。結果を表３に示す。【０１７１】
次いで、実施例１で用意した延伸前フィルムに代えて本比較例２において上記の通り用意した延伸前フィルムを用いたこと、延伸温度を１３７℃としたこと、延伸倍率を２．０倍にしたこと、及び、遅相軸がＭＤ方向に対して４０°傾いた方向になるようにしたこと以外は実施例１における位相差フィルム積層体の製造と同様にして、厚さ１７５μｍの長尺の位相差フィルム積層体を得た。【０１７２】
得られた位相差フィルム積層体からＰ２層を手で剥離して、Ｐ１層のみからなる位相差フィルムを得た。手で容易に剥離できたので、剥離し易さは良好であった。
この位相差フィルムの配向を確認したところ、遅相軸はＭＤ方向に対して４０°傾いていた。
また、得られた位相差フィルム積層体について、厚みを測定し、且つ、上述した要領で面内方向のレターデーションＲｅ４５０、Ｒｅ５５０及びＲｅ６５０を測定した。なお混練不良のため各測定点でのレターデーションのばらつきが１０ｎｍ以上と大きかった。結果を表３に示す。【０１７３】
［比較例３］
シンジオタクチックポリスチレンの量を４５重量部にしたこと、及び、ポリフェニレンエーテルの量を５５重量部にしたこと以外は実施例１における樹脂ｐ１の作製と同様にして、透明な樹脂ｐ１のペレットを作製した。
得られた樹脂ｐ１について、混練し易さの評価を行った。結果を表３に示す。
また、この樹脂ｐ１のガラス転移温度を測定したところ、１４９℃であった。
さらに、この樹脂ｐ１を用いて、実施例１と同様にして、厚さ１００μｍのフィルムを作製した。このフィルムの破壊エネルギーを測定したところ、３４ｍＪであった。【０１７４】
実施例１で用意した樹脂ｐ１に代えて、本比較例３において上記のとおり用意した樹脂ｐ１を用いたこと、及び所望の厚みが得られるよう押出し条件を適宜調整したこと以外は実施例１における延伸前フィルムの製造及び評価と同様にして、アクリル樹脂層（Ｐ２層）と、樹脂ｐ１の層と、アクリル樹脂層（Ｐ２層）とをこの順に備えた３層構造の延伸前フィルムを得て、評価した。結果を表３に示す。【０１７５】
次いで、実施例１で用意した延伸前フィルムに代えて本比較例３において上記の通り用意した延伸前フィルムを用いたこと、延伸温度を１３７℃としたこと、延伸倍率を３．０倍にしたこと、及び、遅相軸がＭＤ方向に対して４０°傾いた方向になるようにしたこと以外は実施例１における位相差フィルム積層体の製造と同様にして、厚さ１１６μｍの長尺の位相差フィルム積層体を得た。【０１７６】
得られた位相差フィルム積層体からＰ２層を手で剥離して、Ｐ１層のみからなる位相差フィルムを得た。手で容易に剥離できたので、剥離し易さは良好であった。
この位相差フィルムの配向を確認したところ、遅相軸はＭＤ方向に対して４０°傾いていた。
また、得られた位相差フィルム積層体について、厚みを測定し、且つ、上述した要領で面内方向のレターデーションＲｅ４５０、Ｒｅ５５０及びＲｅ６５０を測定した。結果を表３に示す。【０１７７】
［比較例４］
アルゴン置換した内容積５００ｍｌのガラス製容器に、硫酸銅５水塩（ＣｕＳＯ４・５Ｈ２Ｏ）１７．８ｇ（７１ミリモル）、トルエン２００ｍｌ及びトリメチルアルミニウム２４ｍｌ（２５０ミリモル）を入れ、４０℃で８時間反応させた。その後、固体部分を除去して得られた溶液から、更に、トルエンを室温下で減圧留去して接触生成物６．７ｇを得た。この接触生成物の分子量を凝固点下降法によって測定したところ、分子量は６１０であった。【０１７８】
次いで、反応容器に、前記接触生成物をアルミニウム原子の量で５ミリモル、トリイソブチルアルミニウムを５ミリモル、ペンタメチルシクロペンタジエニルチタントリメトキシドを０．０２５ミリモル、及び、精製スチレンを１ミリモル加え、９０℃で５時間、重合反応を行った。その後、水酸化ナトリウムのメタノール溶液で触媒成分を分解後、生成物をメタノールで繰返し洗浄し、乾燥して重合体（ポリスチレン）３０８ｇを得た。【０１７９】
次いで、この重合体の重量平均分子量を、１，２，４−トリクロロベンゼンを溶媒として、１３５℃でゲルパーミエーションクロマトグラフィーにて測定した。その結果、この重合体の重量平均分子量は３５０，０００であった。また、融点及び１３Ｃ−ＮＭＲ測定により、得られた重合体がシンジオタクチック構造を有するポリスチレン重合体であることを確認した。【０１８０】
シンジオタクチックポリスチレンとして「ザレック１３０ＺＣ」に代えて比較例４で用意した前記シンジオタクチックポリスチレンを７５重量部用いたこと、及びポリフェニレンエーテルの量を２５重量部としたこと以外は実施例１における樹脂ｐ１の作製と同様にして、樹脂ｐ１のペレットを作製した。この樹脂ｐ１は異物が多く見られた。【０１８１】
得られた樹脂ｐ１について、混練し易さの評価を行った。結果を表３に示す。
さらに、樹脂ｐ１を用いて、実施例１と同様にして、厚さ１００μｍのフィルムを作製した。このフィルムの破壊エネルギーを測定したところ、８ｍＪであった。【０１８２】
比較例１で用意した樹脂ｐ１に代えて、本比較例４において上記のとおり用意した樹脂ｐ１を用いたこと、及び所望の厚みが得られるよう押出し条件を適宜調整したこと以外は比較例１における延伸前フィルムの製造及び評価と同様にして、厚さ２４７μｍの延伸前フィルムを得て、評価した。結果を表３に示す。【０１８３】
次いで、実施例１で用意した延伸前フィルムに代えて本比較例４において上記の通り用意した延伸前フィルムを用いたこと、延伸温度を樹脂ｐ１のガラス転移温度より１３℃高い温度としたこと、延伸倍率を３．０倍にしたこと、及び、遅相軸がＭＤ方向に対して４０°傾いた方向になるように延伸したこと以外は実施例１における位相差フィルム積層体の製造と同様にして、厚さ８２μｍの長尺の位相差フィルムを製造した。
この位相差フィルムの配向を確認したところ、遅相軸はＭＤ方向に対して４０°傾いていた。
また、得られた位相差フィルムについて、上述した要領で面内方向のレターデーションＲｅ４５０、Ｒｅ５５０及びＲｅ６５０を測定した。結果を表３に示す。【０１８４】
［比較例５］
比較例４で得られた延伸前フィルムを用いて、延伸倍率を変更すること以外は比較例４と同様にして、位相差フィルムを製造することを試みたところ、延伸倍率を３．２倍としたところでフィルムが破断した。【０１８５】
［結果］
以下の表１〜表３に、実施例及び比較例の結果を示す。下記の表において、「ＰＰＥ」はポリフェニレンエーテルを表し、「ＳＰＳ」はシンジオタクチック構造を有するポリスチレンを表し、「ＰＳ」はポリスチレン（シンジオタクチック構造を有しないもの）を表し、「ＨＴ５５Ｚ」はアクリル樹脂（ＨＴ５５Ｚ）を表す。【０１８６】
【表１】
2013136975.tif 000003
【０１８７】
【表２】
2013136975.tif 000004
【０１８８】
【表３】
2013136975.tif 000005
【０１８９】
表１〜表３に示される結果より、実施例１〜７においては、本願発明の要件を満たさない比較例１〜５に比べて、強度が高く良好な品質を有し且つ逆波長分散を有する位相差フィルムを安定して製造することができたことが分かる。
【国際調査報告】
2013136975.tif 000006
2013136975.tif 000007
2013136975.tif 000008
2013136975.tif 000009